(57)【要約】【課題】１０００℃のより過酷な使用環境下でも触媒に担持された貴金属の凝集が抑制できるセリア・ジルコニア系複合酸化物酸素吸収放出材料、排ガス浄化触媒、及び排ガス浄化用ハニカム構造体を提供すること。【解決手段】セリア・ジルコニア系複合酸化物からなる酸素吸収放出材料であって、少なくとも１種の希土類元素イオンを前記セリア・ジルコニア複合酸化物中に含まれる酸素以外の元素の総量（カチオン総量）に対して０．５ｍｏｌ％以上２２ｍｏｌ％未満および少なくとも１種のアルカリ土類金属元素イオンを含み、アルカリ土類金属イオンが前記セリア・ジルコニア複合酸化物におけるカチオン総量に対してモル比で０．５ｍｏｌ％以上１５ｍｏｌ％未満であるセリア・ジルコニア系複合酸化物からなる酸素吸収放出材料。また、これを用いた排ガス浄化触媒、及び排ガス浄化用ハニカム構造体。【選択図】図３
2019135044.tif 000002
【特許請求の範囲】
【請求項１】
セリア・ジルコニア系複合酸化物からなる酸素吸収放出材料であって、少なくとも１種の希土類元素イオンを前記セリア・ジルコニア複合酸化物中に含まれる酸素以外の元素の総量（カチオン総量）に対して０．５ｍｏｌ％以上２２ｍｏｌ％未満および少なくとも１種のアルカリ土類金属元素イオンを含むことを特徴とする酸素吸収放出材料。
【請求項２】
前記希土類元素イオンの希土類元素がＹ、Ｌａ、Ｐｒ、Ｎｄから選ばれる少なくとも１種であることを特徴とする請求項１に記載の酸素吸収放出材料。
【請求項３】
前記アルカリ土類金属イオンのアルカリ土類金属がＭｇ、Ｃａ、Ｓｒ、Ｂａから選ばれる少なくとも１種であることを特徴とする請求項１に記載の酸素吸収放出材料。
【請求項４】
前記アルカリ土類金属イオンが前記セリア・ジルコニア複合酸化物中に含まれる酸素以外の元素の総量（カチオン総量）に対してモル比で０．５ｍｏｌ％以上１５ｍｏｌ％未満であることを特徴とする請求項１または２に記載の酸素吸収放出材料。
【請求項５】
前記アルカリ土類金属イオンのアルカリ土類金属がＣａであって、セリア・ジルコニア複合酸化物における酸素以外の元素の総量（カチオン総量）に対してモル比で２ｍｏｌ％以上１０ｍｏｌ％以下であることを特徴とする請求項１に記載の酸素吸収放出材料。
【請求項６】
請求項１〜５のいずれか一項に記載の酸素吸収放出材料に、Ｐｔ、Ｒｈ、Ｐｄから選ばれる少なくとも一つの貴金属を担持してなることを特徴とする排ガス浄化触媒。
【請求項７】
請求項６に記載の排ガス浄化触媒を金属又はセラミックスハニカム内壁に被覆したことを特徴とする排ガス浄化用ハニカム構造体。
【発明の詳細な説明】
【技術分野】
【０００１】
本発明はセリア・ジルコニア系複合酸化物酸素吸収放出材料、排ガス浄化触媒、及び排ガス浄化用ハニカム構造体に関する。
【背景技術】
【０００２】
自動車等の内燃機関から排出される排気ガス中には、炭化水素（ＨＣ）、一酸化炭素（ＣＯ）、窒素酸化物（ＮＯｘ）等の有害な成分が含まれるため、触媒により浄化する必要がある。
【０００３】
このような排気ガスの有害成分を全て浄化する触媒として三元触媒があり、前記触媒には酸化物等の担体に白金（Ｐｔ）、パラジウム（Ｐｄ）、ロジウム（Ｒｈ）等の貴金属を担持した触媒が広く用いられている。
【０００４】
三元触媒において、貴金属の働きを高めるためには、燃料と空気の比（空燃比）を一定に（理論空燃比に）保つのが好ましいが、様々な走行状態に変動するような運転状況に応じて空燃比は大きく変化する。このため、酸素センサーを用いたフィードバック制御によりエンジンの作動条件によって変動する空燃比（Ａ／Ｆ）を一定に保つようにしているが、フィードバック時間に応じたＡ／Ｆの時間的な変動が発生するため、エンジン制御だけで排ガス雰囲気を理論空燃比あるいはその近傍に保持することは難しい。
【０００５】
このため、触媒側で雰囲気を微調整する必要が有る。セリア（酸化セリウムＣｅＯ２）は酸素吸収放出能（Ｏｘｙｇｅｎ  Ｓｔｏｒａｇｅ  Ｃａｐａｃｉｔｙ、以下単に「ＯＳＣ」という）を有するため、自動車排ガス浄化用触媒の酸素分圧調製用の助触媒として広く用いられている。これはＣｅ３＋／Ｃｅ４＋のレドックス反応を利用したものである。前記セリアは、一般にその特性を高めるためジルコニア（酸化ジルコニウムＺｒＯ２）と固溶させたセリア・ジルコニア系複合酸化物（ＣＺ）として使用されている。
【０００６】
前記セリア・ジルコニア系複合酸化物は、一般にＰｔ、Ｐｄ、Ｒｈ等といった触媒金属が担持された状態でアルミナを数％ないし数十％の割合で混合され、金属ハニカムまたはセラミックスハニカムの内壁に十数μｍないし数百μｍの厚さにウォッシュコート（被覆）され、触媒コンバーター（ハニカム触媒構造体）として使用される。
【０００７】
近年の排ガス規制の強化に伴い、触媒の高活性や高寿命等の性能を向上すべく、触媒金属及びその担体酸化物についてそれぞれ検討されている。特に１０００℃付近のより過酷な使用環境下でも触媒金属の凝集・シンタリングや粒成長を抑制して高寿命化する技術の要求が高い。
【０００８】
例えば、セリア・ジルコニア系複合酸化物酸素吸収放出材料、排ガス浄化触媒、及び排ガス浄化用ハニカム構造体の性能向上に関する従来技術には、以下のようなものがある。特許文献１では、低温で排ガス浄化性能を高めることを目的として、セリア・ジルコニア系複合酸化物相と少なくとも１種の希土類酸化物相が含まれる酸素吸収放出材料であって、前記希土類酸化物相がセリア・ジルコニア系複合酸化物相に直接結合した構造を有し、前記希土類含有量が、希土類酸化物相／（希土類酸化物＋セリア・ジルコニア系複合酸化物相）モル比で０を超え０．３以下である酸素吸収放出材料が記載されている。このようにすることで、セリア・ジルコニア系複合酸化物に担持された貴金属触媒の活性を向上し、低温での排ガス浄化性能を向上することができると記されている。しかしながら、セリア・ジルコニア系複合酸化物に担持された貴金属の凝集を抑制することができるとの記載はない。
【０００９】
特許文献２では、高温等の過酷な環境下でも十分な寿命が得られて耐久性に優れた排ガス浄化触媒、排ガス浄化用ハニカム触媒構造体を得ること目的として、貴金属が担持された基材粒子にさらに表面沈殿膜を有し、該表面沈殿膜の成分が水酸化セリウム単独またはセリア単独、またはイットリウム及び原子番号５７〜７１までの希土類元素（セリウム、プロメチウムを除く）から選ばれた１種以上の希土類の水酸化物または希土類の酸化物、水酸化アルミニウムまたはアルミナまたはシリカを含む、前記基材粒子がセリア・ジルコニア系複合酸化物、またはジルコニア、またはイットリア安定化ジルコニア、またはアルミナである排ガス浄化触媒が記載されている。このようにすることで、これまで以上に厳しい環境下でも担持貴金属の粗大化が抑制され、耐久性に優れた排ガス浄化触媒および排ガス浄化用ハニカム触媒構造体を得ることが可能になると記されている。しかしながら、表面沈殿膜の成分にアルカリ土類金属の記載はない。また、具体的にどの程度、凝集が抑制されるのか記載はなく、凝集抑制の効果は不明確である。
【００１０】
特許文献３には、十分に触媒活性粒子の凝集を抑制することを目的として、Ｐｔと、Ｃｅ酸化物がＡｌ２Ｏ３に略均一に分散された複合化合物と、を含む排気ガス浄化触媒であって、前記Ｃｅ酸化物の粒子径が１０ｎｍ以下であり、前記Ｐｔの表面積が１０〜８０％の範囲が前記複合化合物によって被覆された状態で、前記Ｐｔが前記複合化合物に担持されており、前記複合化合物に担持されている前記Ｐｔの担持濃度が１．０質量％以下であることを特徴とする排気ガス浄化触媒が記載されている。このようにすることで、貴金属の分散度低下を抑制して貴金属の粒子径が小さい状態を維持することができ、少ない貴金属担持量で耐熱性に優れた排気ガス浄化触媒を得ることが可能になると記されている。しかしながら、アルカリ土類金属元素に関する記載はない。
【００１１】
特許文献４では、排ガス浄化用触媒の高温耐久性を向上させることを目的に、金属酸化物からなる触媒担体に白金が担持された排ガス浄化触媒において、前記金属酸化物をセリウムよりも電気陰性度の低い金属の酸化物から構成する、あるいは多孔質酸化物にセリウムより電気陰性度の低い金属の酸化物を複合したものから構成することが記載されている。このようにすることで、触媒担持層の少なくとも一部を、セリウムより電気陰性度の低い金属の酸化物より構造することにより、高温における白金の移動を抑制し、シンタリングを防ぎ、結果として高温耐久性を向上させると記されている。しかしながら、セリア・ジルコニア系複合酸化物に関する記載はない。
【００１２】
特許文献５には、優れた耐熱性を有するコアシェル構造体を提供することを目的として、第１の金属酸化物を主成分とするコア部と、該第１の金属酸化物とは異なる第２の金属酸化物を主成分とするシェル部とからなり、該第１の金属酸化物が該第２の金属酸化物とは異なる結晶構造を有することを特徴とする、コアシェル構造体が記載されている。このようにすることで、コアシェル構造体における耐熱性の向上だけでなく、高温の使用条件下での貴金属のシンタリングも抑制することができ、したがって、触媒の活性を顕著に改善することが可能であるとしている。しかしながら、Ｐｔを担持した実施例はあるが、耐久条件は、耐久モデルガスを使用し、リッチモデルガスとリーンモデルガスを１分ごとに切り替えながら１０℃／分の昇温速度で昇温し、９００℃で５時間保持する耐久試験に過ぎない。
【００１３】
特許文献６には、幅広い温度領域で大きい酸素吸収放出量を有し、特に７００℃以上の高温領域及び／又は４００℃以下の低温領域で大きい酸素吸収放出量を有する複合酸化物を提供することを目的に、酸素とＣｅ、Ｐｒの少なくとも１種からなるＲと、Ｚｒとを特定割合で含み、任意でアルカリ土類金属等から選ばれる少なくとも１種からなるＭを特定割合で含み、酸化ジルコニウムに由来する正方晶系の結晶相を含有せず、且つ電子線回折像が点状の回折スポットを示すことを特徴とする排ガス浄化触媒の助触媒、燃料電池の酸素還元触媒が示されている。しかしながら、実施例にはアルカリ土類の中でＭｇのみしか例がなく、セリア・ジルコニア系複合酸化物に含まれるＭｇ量も１原子％のみである。また、アルカリ土類金属元素を含むことによってセリア・ジルコニア系複合酸化物に担持された貴金属の凝集を抑制することができるとの記載はない。
【先行技術文献】
【特許文献】
【００１４】
【特許文献１】特開２０１７−４２７５２号公報
【特許文献２】特開２０１６−１７９４２７号公報
【特許文献３】特許５２００３１５号公報
【特許文献４】特開２００５−２９６７５９語公報
【特許文献５】特開２００９−２７９５４４号公報
【特許文献６】特再公表２００９／１０１９８４号公報
【発明の概要】
【発明が解決しようとする課題】
【００１５】
上記のように、近年、排ガス浄化触媒は、より過酷な使用環境下でも触媒に担持された貴金属の凝集・シンタリング・粒成長と呼ばれる粗大化（以下、「凝集」と記す。）を抑制することが要求され、それに対応した開発が行われてきた。しかしながら、従来の排ガス浄化触媒では１０００℃付近のより過酷な使用環境下での貴金属の凝集抑制は満足できるものとはなっておらず、更なる改良が望まれている。
【００１６】
そこで、本発明は上記実情に鑑み、１０００℃付近のより過酷な使用環境下でも触媒に担持された貴金属の凝集が抑制できるセリア・ジルコニア系複合酸化物酸素吸収放出材料、排ガス浄化触媒、及び排ガス浄化用ハニカム構造体を提供することを課題とする(Ca)。
【課題を解決するための手段】
【００１７】
上記課題を解決するため、本発明者らは鋭意研究し、その結果、少なくとも１種の希土類元素イオンを前記セリア・ジルコニア複合酸化物中に含まれる酸素以外の元素の総量（カチオン総量）に対して０．５ｍｏｌ％以上２２ｍｏｌ％未満および少なくとも１種のアルカリ土類金属元素イオンを含む酸素吸収放出材料が１０００℃付近のより過酷な使用環境下であっても触媒に担持された貴金属の凝集を抑制するセリア・ジルコニア系複合酸化物となることを見出した。すなわち、本発明の要旨は以下のとおりである。
【００１８】
（１）セリア・ジルコニア系複合酸化物からなる酸素吸収放出材料であって、少なくとも１種の希土類元素イオンを前記セリア・ジルコニア複合酸化物中に含まれる酸素以外の元素の総量（カチオン総量）に対して０．５ｍｏｌ％以上２２ｍｏｌ％未満および少なくとも１種のアルカリ土類金属元素イオンを含むことを特徴とする酸素吸収放出材料。
【００１９】
（２）前記希土類元素イオンの希土類元素がＹ、Ｌａ、Ｐｒ、Ｎｄから選ばれる少なくとも１種であることを特徴とする前記（１）に記載の酸素吸収放出材料。
【００２０】
（３）前記アルカリ土類金属イオンのアルカリ土類金属がＭｇ、Ｃａ、Ｓｒ、Ｂａから選ばれる少なくとも１種であることを特徴とする前記（１）または（２）に記載の酸素吸収放出材料。
【００２１】
（４）前記アルカリ土類金属イオンが前記セリア・ジルコニア複合酸化物における酸素以外の元素の総量（カチオン総量）に対してモル比で０．５ｍｏｌ％以上１５ｍｏｌ％未満であることを特徴とする前記（１）に記載の酸素吸収放出材料。
【００２２】
（５）前記アルカリ土類金属イオンのアルカリ土類金属がＣａであって、セリア・ジルコニア複合酸化物における酸素以外の元素の総量（カチオン総量）に対してモル比で２ｍｏｌ％以上１０ｍｏｌ％以下であることを特徴とする前記（１）に記載の酸素吸収放出材料。
【００２３】
（６）前記（１）〜（５）のいずれかに記載の酸素吸収放出材料に、Ｐｔ、Ｒｈ、Ｐｄから選ばれる少なくとも一つの貴金属を担持してなることを特徴とする排ガス浄化触媒。
【００２４】
（７）前記（６）に記載の排ガス浄化触媒を金属又はセラミックスハニカム内壁に被覆したことを特徴とする排ガス浄化用ハニカム構造体。
【発明の効果】
【００２５】
本発明のセリア・ジルコニア系複合酸化物酸素吸収放出材料、排ガス浄化触媒、及び排ガス浄化用ハニカム触媒構造体は１０００℃付近のこれまで以上に過酷な条件下でも担持貴金属の粗大化が抑制され、耐久性に優れるという顕著な効果を奏する。
【図面の簡単な説明】
【００２６】
【図１】セリア・ジルコニア系複合酸化物酸素吸収放出材料に担持された貴金属の凝集を抑制する効果を説明するための概念図である。
【図２】セリア・ジルコニア系複合酸化物酸素吸収放出材料に担持された貴金属の凝集を抑制する効果を説明するための概念図である。
【図３】貴金属を担持したセリア・ジルコニア系複合酸化物酸素吸収放出材料を大気中にて６００℃１時間熱処理した試料と大気中にて１０００℃５時間熱処理した試料の貴金属分散度を示す図である。
【発明を実施するための形態】
【００２７】
以下、本発明について詳細に説明する。
【００２８】
本発明の酸素吸収放出材料は、セリア・ジルコニア系複合酸化物に少なくとも１種の希土類元素イオンを前記セリア・ジルコニア複合酸化物中に含まれる酸素以外の元素の総量（カチオン総量）に対して０．５ｍｏｌ％以上２２ｍｏｌ％未満および少なくとも１種のアルカリ土類金属元素イオンを含むものである。希土類元素イオンが含まれることにより、セリア・ジルコニア系複合酸化物の酸素吸収放出特性、耐久性、耐熱性等を向上させることができる。また、アルカリ土類金属元素イオンが含まれることにより、セリア・ジルコニア系複合酸化物に担持された貴金属の凝集を抑制することができる。
【００２９】
一方、希土類元素イオンおよびアルカリ土類金属元素イオンが含まれないセリア・ジルコニア系複合酸化物は担持された貴金属の凝集を十分に抑制することができない。その理由は明確ではないが、以下のように推測することができる。
【００３０】
すなわち、図１の概念図によりセリア・ジルコニア系複合酸化物に希土類元素イオンおよびアルカリ土類金属元素イオンが含まれる効果について説明すると以下のようになる。セリア・ジルコニア系複合酸化物にセリウムイオンおよびジルコニウムイオンより低価数の元素であるカルシウム（Ｃａ）イオンを固溶すると電荷補償のため酸素欠陥Ｖｏが生じる。この酸素欠陥には本来あるべき酸素原子の電子がないため電子が欠乏した状態になっており、δ＋の正の電荷を持つように振る舞う。ここで、セリア・ジルコニア系複合酸化物に担持した貴金属（Ｐｄ）について考える。セリア・ジルコニア系複合酸化物に担持した前記貴金属は貴金属または貴金属酸化物の状態で存在するが、図１では前記貴金属が貴金属酸化物の場合を示す。貴金属酸化物においては貴金属原子より酸素原子の方が電気陰性度が高いことから貴金属酸化物内の電子を引き寄せるため、酸素原子はδ−の負の電荷を帯びる。前記セリア・ジルコニア系複合酸化物に生じた酸素欠陥のδ＋の正電荷と前記セリア・ジルコニア系複合酸化物に担持した前記貴金属酸化物に含まれる酸素原子のδ−の負電荷との間で静電気的相互作用（図１の点線矢印）が働いて引き合うことにより、前記セリア・ジルコニア系複合酸化物に担持された貴金属の凝集を抑制することができる。
【００３１】
一方、前記セリア・ジルコニア系複合酸化物に担持された貴金属酸化物に含まれる貴金属原子は酸素原子より電気陰性度が低いことから、貴金属酸化物内の電子を酸素原子に奪われてしまいδ＋の正電荷を帯びる。また、前記セリア・ジルコニア系複合酸化物に含まれる酸素原子は隣接するＭで示すセリウム原子または、ジルコニウム原子または、希土類元素原子、またはアルカリ土類金属元素原子より電気陰性度が高いことから前記セリア・ジルコニア系複合酸化物内の電子を引き寄せるため、酸素原子はδ−の負の電荷を帯びることとなる。前記貴金属酸化物に含まれる貴金属原子のδ＋の正電荷と前記セリア・ジルコニア系複合酸化物に含まれる酸素原子のδ−の負電荷との間で静電気的相互作用（図１の実線矢印）が働いて引き合うことにより、前記セリア・ジルコニア系複合酸化物に担持された貴金属の凝集を抑制することができる。
【００３２】
また、図２の概念図は前記セリア・ジルコニア系複合酸化物に担持した貴金属（Ｐｄ）が貴金属の状態で存在する場合を示す。前記貴金属は金属結合により結合し、結晶内を自由電子が移動している状態となる。前記セリア・ジルコニア系複合酸化物にセリウムイオンおよびジルコニウムイオンより低価数の元素であるカルシウム（Ｃａ）イオンを固溶すると電荷補償のため酸素欠陥Ｖｏが生じる。この酸素欠陥には本来あるべき酸素原子の電子がないため電子が欠乏した状態になっており、δ＋の正の電荷を持つように振る舞う。前記酸素欠陥に生じたδ＋の正の電荷に前記セリア・ジルコニア系複合酸化物に担持した前記貴金属中の自由電子が引き寄せられ、静電気的相互作用（図２の点線矢印）が働くことにより、前記セリア・ジルコニア系複合酸化物に担持された貴金属の凝集を抑制することができる。
【００３３】
前記セリア・ジルコニア系複合酸化物に酸素欠陥を生じさせるためにはセリア・ジルコニア系複合酸化物のセリウムイオンおよびジルコニウムイオンより低価数の元素を固溶する必要があるが、より低価数の元素を前記セリア・ジルコニア系複合酸化物へ固溶する方がより多くの酸素欠陥を生じさせることができる。よってセリア・ジルコニア系複合酸化物に価数が２であるアルカリ土類金属元素が含まれることで前記セリア・ジルコニア系複合酸化物に担持した貴金属の凝集を抑制する効果が大きくなる。
【００３４】
また、前記セリア・ジルコニア系複合酸化物に含まれる酸素原子の負電荷は、前記酸素原子と前記酸素原子に隣接する原子との電気陰性度の差が大きいほど、大きくなる。すなわち、前記セリア・ジルコニア系複合酸化物に電気陰性度の小さなアルカリ土類金属元素イオンが含まれると前記セリア・ジルコニア系複合酸化物に含まれる酸素原子の負電荷が大きくなり、前記セリア・ジルコニア系複合酸化物に含まれる酸素原子と前記貴金属酸化物に含まれる貴金属原子との間で働く静電気的相互作用が強くなるため、前記セリア・ジルコニア系複合酸化物に担持した貴金属の凝集を抑制する効果が大きくなる。
【００３５】
なお、本発明は上記推察によって限定されるものではない。
【００３６】
よって、本発明では、セリア・ジルコニア系複合酸化物に低価数かつ電気陰性度が低い元素が含まれていることが重要であり、希土類元素およびアルカリ土類金属元素が含まれていることが重要であり、中でもアルカリ土類金属元素が含まれていることが重要である。単なるセリア・ジルコニア系複合酸化物ではセリア・ジルコニア系複合酸化物に担持した貴金属の凝集を抑制することに対して十分な効果を得ることはできない。
【００３７】
本発明のセリア・ジルコニア系複合酸化物酸素吸収放出材料とは、セリア・ジルコニア系複合酸化物であって、少なくとも１種の希土類元素イオンを前記セリア・ジルコニア複合酸化物中に含まれる酸素以外の元素の総量（カチオン総量）に対して０．５ｍｏｌ％以上１５ｍｏｌ％未満および少なくとも１種のアルカリ土類金属元素イオンを含むことを特徴とする酸素吸収放出材料である。前記セリア・ジルコニア系複合酸化物に含まれる希土類元素には、Ｓｃ、Ｙ、Ｌａ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ等が挙げられる。特に、前記希土類元素イオンがＹ、Ｌａ、Ｐｒ、Ｎｄから選ばれる少なくとも１種であれば、セリア・ジルコニア系複合酸化物の酸素吸収放出特性を向上させたり、耐久性や耐熱性を向上させたりできるので好ましい。また、前記セリア・ジルコニア系複合酸化物に含まれるアルカリ土類金属には、Ｂｅ、Ｍｇ、Ｃａ、Ｓｒ、Ｂａ等が挙げられる。特に、前記アルカリ土類金属元素がＭｇ、Ｃａ、Ｓｒ、Ｂａから選ばれる少なくとも１種であれば、より過酷な使用環境下であってもセリア・ジルコニア系複合酸化物に担持された貴金属の凝集を抑制することができるので好ましい。セリア・ジルコニア系複合酸化物酸素吸収放出材料に希土類元素イオンおよびアルカリ土類金属元素イオンが含まれる際の希土類元素イオンおよびアルカリ土類金属元素の形態は、酸化物、または炭酸塩、または水酸化物等の化合物とセリア・ジルコニア系複合酸化物の混合体やセリア・ジルコニア系複合酸化物と希土類元素およびアルカリ土類金属元素との固溶体等が挙げられるが、好ましくは、セリア・ジルコニア系複合酸化物と希土類元素およびアルカリ土類金属元素との固溶体である。なお、本発明の効果はセリア・ジルコニア系複合酸化物酸素吸収放出材料に希土類元素イオンおよびアルカリ土類金属元素イオンが含まれる際の希土類元素イオンおよびアルカリ土類金属元素の形態に限定されるものではない。
【００３８】
１０００℃付近のより過酷な使用環境下であってもセリア・ジルコニア系複合酸化物に担持された貴金属の凝集が抑制される原因については完全に解明されていないが、希土類元素イオンをセリア・ジルコニア系複合酸化物におけるカチオン総量に対してモル比で０．５ｍｏｌ％以上２２ｍｏｌ％未満、好ましくは２．５ｍｏｌ％以上２０ｍｏｌ％以下、アルカリ土類金属元素をセリア・ジルコニア複合酸化物におけるカチオン総量に対してモル比で０．５ｍｏｌ％以上１５ｍｏｌ％未満とすること、より好ましくは２ｍｏｌ％以上１０ｍｏｌ％以下、中でもＣａをセリア・ジルコニア複合酸化物におけるカチオン総量に対してモル比で２ｍｏｌ％以上１０ｍｏｌ％以下、より好ましくは４ｍｏｌ％以上、６ｍｏｌ％以下、セリア・ジルコニア系複合酸化物に含ませることにより、セリア・ジルコニア系複合酸化物に担持した貴金属との間で作用する静電気的相互作用の働きが強くなるためと推定している。
【００３９】
また、添加する希土類元素イオンの量が０．５ｍｏｌ％未満であるとセリア・ジルコニア系複合酸化物に担持された貴金属の凝集を抑制する効果が得られず、２２ｍｏｌ％以上となると構造安定性が保てずセリア・ジルコニア系複合酸化物の耐熱性が低下するため、２２ｍｏｌ％未満を上限とした。添加するアルカリ土類金属元素イオンの量が０．５ｍｏｌ％未満であるとセリア・ジルコニア系複合酸化物に担持された貴金属の凝集を抑制する効果が得られず、１５ｍｏｌ％を超えると構造安定性が保てずセリア・ジルコニア系複合酸化物の耐熱性が低下するため、２２ｍｏｌ％未満を上限とした。
【００４０】
なお、セリア・ジルコニア複合酸化物は、触媒に担持された貴金属の凝集を抑制させるためにはセリウムとジルコニウムのモル比がセリウム／（セリウム＋ジルコニウム）で０．３３以上、０．９０以下であることが好ましい。
【００４１】
排ガス浄化用触媒として使用される貴金属にはＡｕ、Ａｇ、Ｐｔ、Ｐｄ、Ｒｈ、Ｉｒ、Ｒｕ、Ｏｓ等が挙げられるが、排ガス浄化用触媒としてより好ましいのはＡｇ、Ｐｔ、Ｐｄ、Ｒｈである。本発明における貴金属は、セリア・ジルコニア系複合酸化物酸素吸収放出材料に担持されているものであり、セリア・ジルコニア系複合酸化物酸素吸収放出材料の表面に分散して存在する貴金属である。分散している貴金属は、金属又は酸化物で存在して１０ｎｍ以下のサイズであるのが好ましい。貴金属の担持量（＝貴金属／（貴金属＋セリア・ジルコニア系複合酸化物酸素吸収放出材料））は、特に限定はしないが、触媒機能を十分に発揮させるためには０．０１質量％以上１０質量％以下が好ましく、より好ましくは０．１質量％以上１０質量％以下である。本発明のセリア・ジルコニア系複合酸化物酸素吸収放出材料は、１０００℃付近のより過酷な使用環境下においてもセリア・ジルコニア系複合酸化物に担持された貴金属の凝集を抑制することができるが、その効果はＰｔ、Ｐｄ、Ｒｈにおいて顕著である。
【００４２】
本発明のセリア・ジルコニア系複合酸化物からなる酸素吸収放出材料に、常法通り貴金属を担持させることで、排ガス浄化触媒とすることができる。
【００４３】
そして、排ガス浄化用ハニカム構造体は、上記排ガス浄化触媒を常法通り、アルミナと数％ないし数十％の割合で混合して金属又はセラミックスハニカム内壁に十数μｍないし、数百μｍの厚さに被覆することで構成される。
【００４４】
本発明のセリア・ジルコニア系複合酸化物酸素吸収材の製造方法は、通常知られているセリア・ジルコニア系複合酸化物を製造する方法を取ることが出来る。
【００４５】
本発明でいう貴金属分散度は、ＣＯを用いたパルス測定による金属分散度測定により求めた。パルス測定による金属分散度測定は試料に対し、パルス測定でＣＯを飽和に到達するまで導入し、トータルガス消費量から試料上の金属表面積等を測定する方法で、前記トータルガス消費量と金属重量から、金属分散度を算出することができる。装置はマイクロトラック・ベル株式会社製触媒分析装置ＢＥＬＣＡＴIIを使用した。金属分散度の算出にはＢＥＬＣＡＴIIに付属のコンピューターソフトＣｈｅｍ  Ｍａｓｔｅｒを利用した。測定にかかる前処理として下記の通りの熱処理を実施する。試料０．１ｇをＨｅ気流中で２０分かけて４００℃まで昇温し、１５分保持、その後、Ｏ２気流に切り替えて４００℃、１５分保持、Ｈｅ気流に切り替えさらに２０分保持後、Ｈ２にて２０分保持、Ｈｅ気流中で１０分保持後、Ｈｅ気流中にて５０℃まで降温する。前処理後、５０℃にて１０％ＣＯ／Ｈｅガスをパルスで１ｃｍ３打ち込み、ＣＯガスの消費量から金属分散度を算出した。試料はセリア・ジルコニア系複合酸化物に貴金属を０．５重量％担持し、大気中にて６００℃で１時間熱処理または１０００℃で５時間熱処理した前記セリア・ジルコニア系複合酸化物を使用した。１０００℃で５時間熱処理はより過酷な使用環境下を模擬した試験である。
【実施例】
【００４６】
以下に発明例および比較例に基づいて本発明の効果を詳細に説明する。但し、本発明はこれらの実施例に限定されるものではない。
【００４７】
［発明例１］
塩化セリウム溶液、オキシ塩化ジルコニウム溶液、塩化ランタン溶液、塩化イットリウム溶液と純水を混合し、カチオン比でＣｅ：Ｚｒ：Ｌａ：Ｙ＝３５：５０：７：８、０．５ｍｏｌ／ｌとなるような溶液１ｌ（リットル）を得た。得られた混合溶液にペルオキソ二硫酸アンモニウムを１５ｇ添加し、撹拌しながら９５℃まで加熱し、セリウム・ジルコニウム複合硫酸塩を得た。得られた硫酸塩スラリーを６０℃まで冷却後、アンモニア水を加えて中和し、水酸化物を含むスラリーを得た。得られた水酸化物スラリーに対し、塩化カルシウム溶液をカチオン比でＣｅ：Ｚｒ：Ｌａ：Ｙ：Ｃａ＝３３：４７：７：７：６となるよう添加した溶液を得た。得られた溶液に炭酸アンモニウム溶液を添加し、セリウム・ジルコニウム水酸化物表面に炭酸カルシウムを含有するスラリーを得た。得られたスラリーを濾過−洗浄操作を４回繰り返した後、１２０℃乾燥、７００℃焼成、乳鉢粉砕を行い希土類元素イオンおよびアルカリ土類金属元素イオンを含むセリア・ジルコニア系複合酸化物酸素吸収放出材料粉末を得た。
【００４８】
得られた製品粉末に対して、Ｐｄを０．５質量％の割合で含浸担持し、大気中にて６００℃１時間熱処理、または１０００℃５時間熱処理後、貴金属分散度を測定した所、６００℃１時間熱処理品は２９．９％、１０００℃５時間熱処理品は２９．６％との結果が得られ、セリア・ジルコニア系複合酸化物酸素吸収放出材料に貴金属を担持させて排ガス浄化触媒とした際に、１０００℃付近のより過酷な使用環境下においてもセリア・ジルコニア系複合酸化物酸素吸収放出材料に担持した貴金属の貴金属分散度が低下することがなく、貴金属の凝集が抑制されることが確認できた。
【００４９】
［比較例１］
発明例１と同様に、塩化セリウム溶液、オキシ塩化ジルコニウム溶液、塩化ランタン溶液、塩化イットリウム溶液と純水を混合し、カチオン比でＣｅ：Ｚｒ：Ｌａ：Ｙ＝：：：、０．５ｍｏｌ／ｌとなるような溶液１ｌ（リットル）を得た。得られた混合溶液にペルオキソ二硫酸アンモニウムを１５ｇ添加し、撹拌しながら９５℃まで加熱し、セリウム・ジルコニウム複合硫酸塩を得た。得られた硫酸塩スラリーを６０℃まで冷却後、アンモニア水を加えて中和し、水酸化物を含むスラリーを得た。得られたスラリーを濾過−洗浄操作を４回繰り返した後、１２０℃乾燥、７００℃焼成、乳鉢粉砕を行い、希土類元素イオンを含むセリア・ジルコニア系複合酸化物酸素吸収放出材料粉末を得た。
【００５０】
得られた製品粉末に対して、Ｐｄを０．５質量％の割合で含浸担持し、大気中にて６００℃１時間熱処理、または１０００℃５時間熱処理後、貴金属分散度を測定した所、６００℃１時間熱処理品は３６．７％、１０００℃５時間熱処理品は２４．５％との結果が得られた。発明例１と比べて比較例１は１０００℃５時間熱処理により貴金属分散度が約１２％低下しており、１０００℃付近のより過酷な使用環境下においてセリア・ジルコニア系複合酸化物に担持された貴金属の凝集を抑制する能力が劣っていた。
【００５１】
［発明例２〜４］
表１に示すように、発明例１とはセリア・ジルコニア系複合酸化物酸素吸収放出材料に含まれるＣａの量が異なり、それに合わせて表１に記載の各組成比率となるようにし、発明例１と同様の方法により、セリア・ジルコニア系複合酸化物酸素吸収放出材料粉末を得た例である。
【００５２】
［発明例５〜１２］
表１に示すように、発明例１とはセリア・ジルコニア系複合酸化物酸素吸収放出材料に含まれる希土類元素イオンの種類および含有量が異なり、それに合わせて表１に記載の各組成比率となるようにし、発明例１と同様の方法により、セリア・ジルコニア系複合酸化物酸素吸収放出材料粉末を得た例である。なお、発明例５は希土類元素イオンの出発原料として塩化ランタン溶液を、発明例６は希土類元素イオンの出発原料として塩化イットリウム溶液を、発明例７は希土類元素イオンの出発原料として塩化プラセオジム溶液を、発明例８は希土類元素イオンの出発原料として塩化ネオジム溶液を、発明例９は希土類元素イオンの出発原料として塩化ランタン溶液、塩化イットリウム溶液、塩化ネオジム溶液を、発明例１０は希土類元素イオンの出発原料として塩化ランタン、塩化イットリウム、塩化プラセオジム溶液を、発明例１１は希土類元素イオンの出発原料として塩化ランタン、塩化イットリウム、塩化ネオジム、塩化プラセオジム溶液を、発明例１２は希土類元素イオンの出発原料として塩化ネオジム、塩化プラセオジム溶液を用いた例である。
【００５３】
［発明例１３〜１８］
表１に示すように、発明例１とはセリア・ジルコニア系複合酸化物酸素吸収放出材料に含まれるアルカリ土類金属元素イオンの種類および含有量が異なり、それに合わせて表１に記載の各組成比率となるようにし、発明例１と同様の方法により、セリア・ジルコニア系複合酸化物酸素吸収放出材料粉末を得た例である。発明例１３はアルカリ土類金属元素イオンの出発原料として塩化マグネシウム溶液を、発明例１４はアルカリ土類金属元素イオンの出発原料として塩化ストロンチウム溶液を、発明例１５はアルカリ土類金属元素イオンの出発原料として塩化バリウム溶液を、発明例１６はアルカリ土類金属元素イオンの出発原料として塩化マグネシウム溶液、塩化カルシウム溶液を、発明例１７はアルカリ土類金属元素イオンの出発原料として塩化カルシウム、塩化ストロンチウム、塩化バリウム溶液を、発明例１８はアルカリ土類金属元素イオンの出発原料として塩化マグネシウム、塩化カルシウム、塩化ストロンチウム、塩化バリウム溶液を用いた例である。
【００５４】
［発明例１９〜２２］
表１、２に示すように、発明例１と同様のセリア・ジルコニア系複合酸化物酸素吸収放出材料であり、発明例１と同様の方法により、セリア・ジルコニア系複合酸化物酸素吸収放出材料粉末を得た例である。
【００５５】
発明例１９では得られた製品粉末に対して、Ｐｔを０．５質量％の割合で含浸担持し、大気中にて６００℃１時間熱処理、または１０００℃５時間熱処理後、貴金属分散度を測定した。発明例２０では得られた製品粉末に対して、Ｒｈを０．５質量％の割合で含浸担持し、大気中にて６００℃１時間熱処理、または１０００℃５時間熱処理後、貴金属分散度を測定した。発明例２１では得られた製品粉末に対して、Ｐｔを０．２５質量％、Ｐｄを０．２５質量％の割合で含浸担持し、大気中にて６００℃１時間熱処理、または１０００℃５時間熱処理後、貴金属分散度を測定した。発明例２２では得られた製品粉末に対して、Ｐｔを０．２質量％、Ｐｄを０．２質量％、Ｒｈを０．１質量％の割合で含浸担持し、大気中にて６００℃１時間熱処理、または１０００℃５時間熱処理後、貴金属分散度を測定した。
【００５６】
［発明例２３〜２７］
表２に示すうに、発明例１とはセリア・ジルコニア系複合酸化物酸素吸収放出材料のセリウムとジルコニウムの比であるセリウム／（セリウム＋ジルコニウム）が異なり、発明例１と同様の方法により、セリア・ジルコニア系複合酸化物酸素吸収放出材料粉末を得た例である。
【００５７】
［発明例２８〜３１］
表２に示すように、発明例１と同様のセリア・ジルコニア系複合酸化物酸素吸収放出材料であり、発明例１とはアルカリ土類金属元素イオンをセリウム・ジルコニウム水酸化物表面に沈殿させるための沈殿剤が異なる例である。発明例２８は炭酸水素アンモニウム溶液を、発明例２９は炭酸ナトリウム溶液を、発明例３０は炭酸水素ナトリウム溶液を用いた例であり、発明例３１は炭酸ガスをバブリングした例である。
【００５８】
［発明例３２〜３４］
表２に示すように、発明例１と同様のセリア・ジルコニア系複合酸化物酸素吸収放出材料であり、発明例１と同様の方法によりセリア・ジルコニア系複合酸化物酸素吸収放出材料粉末を得ているが、発明例１とは用いる出発原料が異なる。発明例３２は硝酸セリウム溶液、オキシ硝酸ジルコニウム溶液、硝酸ランタン溶液、硝酸イットリウム溶液、硝酸カルシウム溶液を、発明例３３は酢酸セリウム溶液、オキシ酢酸ジルコニウム溶液、酢酸ランタン溶液、酢酸イットリウム溶液、酢酸カルシウム溶液を、発明例３４は硫酸セリウム溶液、硫酸ジルコニウム溶液、硫酸ランタン溶液、硫酸イットリウム溶液、硫酸カルシウム溶液を使用した例である。
【００５９】
［発明例３５〜３７］
表２に示すように、発明例１とはセリア・ジルコニア系複合酸化物酸素吸収放出材料に含まれる希土類元素イオンの種類および含有量が異なり、それに合わせて表２に記載の各組成比率となるようにし、発明例１と同様の方法により、セリア・ジルコニア系複合酸化物酸素吸収放出材料粉末を得た例である。なお、発明例３５は希土類元素イオンの出発原料として塩化ユーロピウム溶液を、発明例３６は希土類元素イオンの出発原料として塩化ジスプロシウム溶液を、発明例３７は希土類元素イオンの出発原料として塩化ガドリニウム溶液を用いた例である。
【００６０】
［比較例２］
表３に示すように、発明例１とはセリア・ジルコニア系複合酸化物酸素吸収放出材料に含まれるＣａの量が異なり、それに合わせて表１、２に記載の各組成比率となるようにし、発明例１と同様の方法により、セリア・ジルコニア系複合酸化物酸素吸収放出材料粉末を得た例である。
【００６１】
［比較例３〜４］
表３に示すように、発明例１とはセリア・ジルコニア系複合酸化物酸素吸収放出材料に含まれる希土類元素イオンの含有量が異なり、それに合わせて表３に記載の各組成比率となるようにし、発明例１と同様の方法により、セリア・ジルコニア系複合酸化物酸素吸収放出材料粉末を得た例である。
【００６２】
［比較例５〜６］
表３に示すように、発明例１と同様のセリア・ジルコニア系複合酸化物酸素吸収放出材料であり、発明例１と同様の方法により、セリア・ジルコニア系複合酸化物酸素吸収放出材料粉末を得た例である。
【００６３】
比較例５では得られた製品粉末に対して、Ａｇを０．５質量％の割合で含浸担持し、大気中にて６００℃１時間熱処理、または１０００℃５時間熱処理後、貴金属分散度を測定した。また、比較例６では得られた製品粉末に対して、Ｉｒを０．５質量％の割合で含浸担持し、大気中にて６００℃１時間熱処理、または１０００℃５時間熱処理後、貴金属分散度を測定した。
【００６４】
［比較例７〜８］
表３に示すように、発明例１と同様のセリア・ジルコニア系複合酸化物酸素吸収放出材料であり、発明例１とはアルカリ土類金属元素イオンをセリウム・ジルコニウム水酸化物表面に沈殿させるための沈殿剤が異なる例である。比較例７ではアンモニア溶液を、比較例８では苛性ソーダ溶液を用いた例である。
【００６５】
表１〜３の組成は、仕込みカチオン比であるが（酸素比は参考値）、作製したセリア・ジルコニア系複合酸化物酸素吸収放出材料粉末のカチオン比を分析しても比較例７及び比較例８を除いて同様の比であることを確認している。比較例７及び比較例８はアルカリ土類金属元素が含まれていないことを確認している。
【００６６】
発明例２〜１８にて得られた製品粉末に対して、Ｐｄを０．５質量％の割合で含浸担持し、大気中にて６００℃１時間熱処理、または１０００℃５時間熱処理後、貴金属分散度を測定した。発明例１９〜２２にて得られた製品粉末に対して、表１、２に示すように担持貴金属を０．５質量％の割合で含浸担持し、大気中にて６００℃１時間熱処理、または１０００℃５時間熱処理後、貴金属分散度を測定した。発明例２３〜３７にて得られた製品粉末に対して、Ｐｄを０．５質量％の割合で含浸担持し、大気中にて６００℃１時間熱処理、または１０００℃５時間熱処理後、貴金属分散度を測定した。これらの発明例の結果を表４にまとめて示す。
【００６７】
比較例２〜４にて得られた製品粉末に対して、Ｐｄを０．５質量％の割合で含浸担持し、大気中にて６００℃１時間熱処理、または１０００℃５時間熱処理後、貴金属分散度を測定した。比較例５〜６にて得られた製品粉末に対して、表３に示すように担持貴金属を０．５質量％の割合で含浸担持し、大気中にて６００℃１時間熱処理、または１０００℃５時間熱処理後、貴金属分散度を測定した。比較例７〜８にて得られた製品粉末に対して、Ｐｄを０．５質量％の割合で含浸担持し、大気中にて６００℃１時間熱処理、または１０００℃５時間熱処理後、貴金属分散度を測定した。これらの比較例の結果を表５にまとめて示す。
【００６８】
発明例２〜３７においては、いずれも発明例１と同様にセリア・ジルコニア系複合酸化物酸素吸収放出材料に貴金属を担持させて排ガス浄化触媒とした際に、１０００℃付近のより過酷な使用環境下においてもセリア・ジルコニア系複合酸化物酸素吸収放出材料に担持した貴金属の貴金属分散度の低下が抑制されており、貴金属の凝集が抑制されることが確認できた。
【００６９】
一方、比較例２〜８は、比較例１と同様に、大気中にて６００℃１時間熱処理した試料の貴金属分散度と比較して、大気中にて１０００℃５時間熱処理した試料の、貴金属分散度が小さいことから、１０００℃付近のより過酷な使用環境下においてセリア・ジルコニア系複合酸化物に担持された貴金属の凝集を抑制する能力が劣っている。比較例１はセリア・ジルコニア系複合酸化物にアルカリ土類金属元素イオンが含まれていないためセリア・ジルコニア系複合酸化物に担持された貴金属の凝集を抑制する効果が得られていない。比較例２はアルカリ土類金属元素イオンが多量に含まれているためセリア・ジルコニア系複合酸化物の構造安定性が保てず耐熱性が低下するため、１０００℃５時間熱処理時にセリア・ジルコニア系複合酸化物が凝集して表面積が低下し、その結果、セリア・ジルコニア系複合酸化物に担持された貴金属が凝集したものと考えられる。比較例３はセリア・ジルコニア系複合酸化物に希土類元素イオンが含まれていないためセリア・ジルコニア系複合酸化物に担持された貴金属の凝集を抑制する効果が得られていない。比較例４は希土類元素イオンが多量に含まれているためセリア・ジルコニア系複合酸化物の構造安定性が保てず耐熱性が低下するため、１０００℃５時間熱処理時にセリア・ジルコニア系複合酸化物が凝集して表面積が低下し、その結果、セリア・ジルコニア系複合酸化物に担持された貴金属が凝集したものと考えられる。比較例５〜６はセリア・ジルコニア系複合酸化物に担持された貴金属がＡｇまたはＩｒであるため、セリア・ジルコニア系複合酸化物に担持された貴金属の凝集を抑制する効果が得られていない。比較例７〜８はアルカリ土類金属元素イオンをセリウム・ジルコニウム水酸化物表面に沈殿させるための沈殿剤が異なることにより、アルカリ土類金属元素イオンがセリア・ジルコニア水酸化物表面に沈殿せず、焼成によりセリア・ジルコニア系複合酸化物化した際にアルカリ土類金属元素イオンが含まれていないセリア・ジルコニア系複合酸化物が合成されたため、セリア・ジルコニア系複合酸化物に担持された貴金属の凝集を抑制する効果が得られていない。
【００７０】
以上の通り、本発明のセリア・ジルコニア系複合酸化物酸素吸収放出材料、排ガス浄化触媒、及び排ガス浄化用ハニカム構造体は１０００℃付近のより過酷な使用条件化においてセリア・ジルコニア系複合酸化物酸素吸収放出材料に担持された貴金属の凝集を抑制することが確認できた。
【００７１】
【表１】
2019135044.tif 000003
【００７２】
【表２】
2019135044.tif 000004
【００７３】
※化学式中の「-x」はセリア・ジルコニア複合酸化物中に配合された希土類元素イオンおよびアルカリ土類金属元素イオンの3価または2価カチオン量に対応する酸素欠陥量を示す。
【００７４】
【表３】
2019135044.tif 000005
【００７５】
※化学式中の「-x」はセリア・ジルコニア複合酸化物中に配合された希土類元素イオンおよびアルカリ土類金属元素イオンの3価または2価カチオン量に対応する酸素欠陥量を示す。
【００７６】
【表４】
2019135044.tif 000006
【００７７】
【表５】
2019135044.tif 000007
【産業上の利用可能性】
【００７８】
本発明によるセリア・ジルコニア系複合酸化物酸素吸収放出材料、排ガス浄化触媒、及び排ガス浄化用ハニカム構造体はより過酷な使用環境において排ガスを浄化するシステムに好適に使用できる。
【図１】
2019135044.tif 000008
【図２】
2019135044.tif 000009
【図３】
2019135044.tif 000010